(57)【要約】  電子回路部品内の微小孔や微小凹部１４をニッケル又はニッケル合金１８で充填するに際し、ボイドやシーム等の欠陥を発生させることなく充填することができ、また、２個以上の電子部品を接合する際に、微小間隙部を充填することで、電子部品同士を強固に接合することができる電解ニッケル（合金）めっき液を提供することを課題とする。また、かかる電解ニッケル（合金）めっき液を用いたニッケル又はニッケル合金めっき充填方法、微小三次元構造体の製造方法、電子部品接合体やその製造方法を提供することを課題とする。特定のＮ置換ピリジニウム化合物を含有する電解ニッケル（合金）めっき液を使用して微小孔や微小凹部１４を充填することで、上記課題を解決した。
2018097184.tif 000002
【特許請求の範囲】
【請求項１】
ニッケル塩と、ｐＨ緩衝剤と、下記一般式（Ａ）で表されるＮ置換ピリジニウム化合物を含有することを特徴とする電解ニッケルめっき液又は電解ニッケル合金めっき液。
【化１】
2018097184.tif 000013
［一般式（Ａ）において、−Ｒ１は、炭素数１〜６のアルキル基、アルキルアミノ基若しくはシアノアルキル基、アミノ基（−ＮＨ２）又はシアノ基である。−Ｒ２は、水素原子、炭素数１〜６のアルキル基若しくはヒドロキシアルキル基、ビニル基、メトキシカルボニル基（−ＣＯ−Ｏ−ＣＨ３）、カルバモイル基（−ＣＯ−ＮＨ２）、ジメチルカルバモイルオキシ基（−Ｏ−ＣＯ−Ｎ（ＣＨ３）２）又はアルドキシム基（−ＣＨ＝ＮＯＨ）である。Ｘ−は任意の陰イオンである。］
【請求項２】
Ｘ−がハロゲン化物イオンである請求項１に記載の電解ニッケルめっき液又は電解ニッケル合金めっき液。
【請求項３】
ニッケル塩と、ｐＨ緩衝剤と、下記一般式（Ｂ）で表されるＮ置換ピリジニウム化合物を含有することを特徴とする電解ニッケルめっき液又は電解ニッケル合金めっき液。
【化２】
2018097184.tif 000014
［一般式（Ｂ）において、−Ｒ３は、水素原子又はヒドロキシル基（−ＯＨ）である。−Ｒ４は、水素原子、炭素数１〜６のアルキル基、ビニル基又はカルバモイル基（−ＣＯ−ＮＨ２）である。ｍは０、１又は２である。］
【請求項４】
上記ニッケル塩が、硫酸ニッケル、スルファミン酸ニッケル、塩化ニッケル、臭化ニッケル、炭酸ニッケル、硝酸ニッケル、ギ酸ニッケル、酢酸ニッケル、クエン酸ニッケル及びホウフッ化ニッケルからなる群より選ばれた１種以上である請求項１ないし請求項３の何れかの請求項に記載の電解ニッケルめっき液又は電解ニッケル合金めっき液。
【請求項５】
上記ｐＨ緩衝剤が、ホウ酸、メタホウ酸、酢酸、酒石酸及びクエン酸、並びにそれらの塩からなる群より選ばれた１種以上である請求項１ないし請求項４の何れかの請求項に記載の電解ニッケルめっき液又は電解ニッケル合金めっき液。
【請求項６】
一般式（Ａ）で表されるＮ置換ピリジニウム化合物が、１−メチルピリジニウムのハロゲン化物、１−エチルピリジニウムのハロゲン化物、１−プロピルピリジニウムのハロゲン化物、１−ブチルピリジニウムのハロゲン化物、１−ペンチルピリジニウムのハロゲン化物、１−ヘキシルピリジニウムのハロゲン化物、１−エチル−３−（ヒドロキシメチル）ピリジニウムのハロゲン化物、１−エチル−４−（メトキシカルボニル）ピリジニウムのハロゲン化物、１−ブチル−４−メチルピリジニウムのハロゲン化物、１−ブチル−３−メチルピリジニウムのハロゲン化物、１−メチルピリジニウム−２−アルドキシムのハロゲン化物、３−カルバモイル−１−メチルピリジニウムのハロゲン化物、３−（ジメチルカルバモイルオキシ）−１−メチルピリジニウムのハロゲン化物及び１−（シアノメチル）ピリジニウムのハロゲン化物からなる群より選ばれた１種以上の化合物である請求項２、請求項４又は請求項５に記載の電解ニッケルめっき液又は電解ニッケル合金めっき液。
【請求項７】
一般式（Ｂ）で表されるＮ置換ピリジニウム化合物が、１−（３−スルホナトプロピル）ピリジニウム、１−（２−スルホナトエチル）ピリジニウム、１−（４−スルホナトブチル）ピリジニウム、２−ビニル−１−（３−スルホナトプロピル）ピリジニウム、３−ビニル−１−（３−スルホナトプロピル）ピリジニウム、４−ビニル−１−（３−スルホナトプロピル）ピリジニウム、２−メチル−１−（３−スルホナトプロピル）ピリジニウム、３−メチル−１−（３−スルホナトプロピル）ピリジニウム、４−メチル−１−（３−スルホナトプロピル）ピリジニウム、２−エチル−１−（３−スルホナトプロピル）ピリジニウム、３−エチル−１−（３−スルホナトプロピル）ピリジニウム、４−エチル−１−（３−スルホナトプロピル）ピリジニウム、２−ビニル−１−（４−スルホナトブチル）ピリジニウム、３−ビニル−１−（４−スルホナトブチル）ピリジニウム、４−ビニル−１−（４−スルホナトブチル）ピリジニウム、２−メチル−１−（４−スルホナトブチル）ピリジニウム、３−メチル−１−（４−スルホナトブチル）ピリジニウム、４−メチル−１−（４−スルホナトブチル）ピリジニウム、２−エチル−１−（４−スルホナトブチル）ピリジニウム、３−エチル−１−（４−スルホナトブチル）ピリジニウム、４−エチル−１−（４−スルホナトブチル）ピリジニウム、４−tert−ブチル−１−（３−スルホナトプロピル）ピリジニウム、２，６−ジメチル−１−（３−スルホナトプロピル）ピリジニウム、３−（アミノカルボニル）−１−（３−スルホナトプロピル）ピリジニウム、１−（２−ヒドロキシ−３−スルホナトプロピル）ピリジニウム、２−ビニル−１−（２−ヒドロキシ−３−スルホナトプロピル）ピリジニウム、３−ビニル−１−（２−ヒドロキシ−３−スルホナトプロピル）ピリジニウム、４−ビニル−１−（２−ヒドロキシ−３−スルホナトプロピル）ピリジニウム、２−メチル−１−（２−ヒドロキシ−３−スルホナトプロピル）ピリジニウム、３−メチル−１−（２−ヒドロキシ−３−スルホナトプロピル）ピリジニウム、４−メチル−１−（２−ヒドロキシ−３−スルホナトプロピル）ピリジニウム、２−エチル−１−（２−ヒドロキシ−３−スルホナトプロピル）ピリジニウム、３−エチル−１−（２−ヒドロキシ−３−スルホナトプロピル）ピリジニウム及び４−エチル−１−（２−ヒドロキシ−３−スルホナトプロピル）ピリジニウムからなる群より選ばれた１種以上の化合物である請求項３ないし請求項５の何れかの請求項に記載の電解ニッケルめっき液又は電解ニッケル合金めっき液。
【請求項８】
電子部品内に形成された微小孔若しくは微小凹部、又は電子部品同士を重ねた際に生じる微小間隙部の充填用である請求項１ないし請求項７の何れかの請求項に記載の電解ニッケルめっき液又は電解ニッケル合金めっき液。
【請求項９】
請求項１ないし請求項８の何れかの請求項に記載の電解ニッケルめっき液又は電解ニッケル合金めっき液を使用して電解めっきを行うことを特徴とするニッケル析出物又はニッケル合金析出物の製造方法。
【請求項１０】
請求項１ないし請求項８の何れかの請求項に記載の電解ニッケルめっき液又は電解ニッケル合金めっき液を使用して電解めっきを行うことを特徴とする、微小孔又は微小凹部にニッケル析出物又はニッケル合金析出物が充填されている電子部品の製造方法。
【請求項１１】
電子部品内に形成された微小孔又は微小凹部の表面に予め電解めっき用シード層を施した後、該電子部品を請求項１ないし請求項８の何れかの請求項に記載の電解ニッケルめっき液又は電解ニッケル合金めっき液に浸漬し、外部電源を使用して電解めっきをすることを特徴とする、微小孔又は微小凹部にニッケル析出物又はニッケル合金析出物が充填されている電子部品の製造方法。
【請求項１２】
外部電源を使用して電解めっきする際に、微小孔又は微小凹部内部の最小めっき断面膜厚Ｘ２が、微小孔又は微小凹部の外側の周縁部のめっき最大断面膜厚Ｘ１よりも大きくなるようにする請求項１１に記載の微小孔又は微小凹部にニッケル析出物又はニッケル合金析出物が充填されている電子部品の製造方法。
【請求項１３】
請求項１０ないし請求項１２の何れかの請求項に記載の製造方法により、微小孔又は微小凹部にめっき充填する工程を含むことを特徴とする微小三次元構造体の製造方法。
【請求項１４】
２個以上の電子部品を重ねて、電子部品同士の間に微小間隙部が形成された状態で、該２個以上の電子部品を請求項１ないし請求項８の何れかの請求項に記載の電解ニッケルめっき液又は電解ニッケル合金めっき液に浸漬し、外部電源を使用して電解めっきすることで該微小間隙部を充填することを特徴とする電子部品接合体の製造方法。
【請求項１５】
２個以上の電子部品がニッケル又はニッケル合金により接合されている電子部品接合体であって、電子部品同士の間に形成された微小間隙部付近には、他の部位よりも多くのニッケル又はニッケル合金が析出していることを特徴とする電子部品接合体。
【請求項１６】
ニッケル又はニッケル合金で構成されている電子部品接合用端子であって、厚さ１ｍｍ以下の基材の中に、該基材の基材面に対して略垂直方向に該基材を貫通しないように埋め込まれたプラグ部と、該プラグ部の外径よりも大きい外径を持ち該プラグ部と当接しているキャップ部とを備え、該キャップ部の外径は２００μｍ以下であり、該キャップ部は該基材の基材面より突出した形状となっていることを特徴とする片面の電子部品接合用端子。
【請求項１７】
ニッケル又はニッケル合金で構成されている電子部品接合用端子であって、厚さ１ｍｍ以下の基材の中に、該基材の基材面に対して略垂直方向に該基材を貫通するように埋め込まれたプラグ部と、該プラグ部の外径よりも大きい外径を持ち該プラグ部の両端とそれぞれ当接している２つのキャップ部とを備え、２つのキャップ部の外径は何れも２００μｍ以下であり、２つのキャップ部は該基材のそれぞれの基材面より突出した形状となっていることを特徴とする両面の電子部品接合用端子。
【請求項１８】
ニッケル又はニッケル合金で構成されている電子部品接合用端子であって、厚さ１ｍｍ以下の基材の中に、該基材の基材面に対して略垂直方向に該基材を貫通しないように埋め込まれたプラグ部からなり、該プラグ部の外径は１００μｍ以下であることを特徴とする片面の電子部品接合用端子。
【請求項１９】
ニッケル又はニッケル合金で構成されている電子部品接合用端子であって、厚さ１ｍｍ以下の基材の中に、該基材の基材面に対して略垂直方向に該基材を貫通するように埋め込まれたプラグ部からなり、該プラグ部の外径は１００μｍ以下であることを特徴とする両面の電子部品接合用端子。
【請求項２０】
上記プラグ部の中に最大幅が１０μｍよりも大きいボイドが存在しない請求項１６ないし請求項１９の何れかの請求項に記載の電子部品接合用端子。
【請求項２１】
請求項１ないし請求項８の何れかの請求項に記載の電解ニッケルめっき液又は電解ニッケル合金めっき液を用いて形成したものである請求項１６ないし請求項２０の何れかの請求項に記載の電子部品接合用端子。
【発明の詳細な説明】
【技術分野】
【０００１】
本発明は、電解ニッケルめっき液や電解ニッケル合金めっき液（以下、これらを総称して「電解ニッケル（合金）めっき液」という場合がある。また、電解ニッケル（合金）めっき液を使用することで析出する「ニッケル又はニッケル合金」を「ニッケル（合金）」という場合がある。）に関し、更に詳しくは、電子部品内の微小孔や微小凹部のめっき充填用、２個以上の電子部品同士を重ねた際に生じる微小間隙部のめっき充填用に特に適した電解ニッケル（合金）めっき液に関する。
また、本発明は、かかる電解ニッケル（合金）めっき液を使用した微小孔や微小凹部のめっき充填方法や、微小三次元構造体の製造方法、電子部品接合体やその製造方法等に関する。
【背景技術】
【０００２】
半導体やプリント基板に代表される電子回路部品（以下、単に「電子部品」という場合がある。）は、配線形成のためのビア、スルーホール、トレンチ等の微小孔や微小凹部を有している。従来複数の回路基板を積層させた多層プリント基板の製造においては、ビアの壁面をコンフォーマル銅めっき（追従めっき）した後に、食い違い配列で他層と接続させるスタガードビア構造が主流であった。しかし、近年の電子機器の小型化、高機能化に伴い、ビアを銅めっきで充填し、そのまま他層を重ねて層間接続させるスタックビア構造による省スペース化が必要不可欠なものとなっている。【０００３】
電解銅めっきによる充填技術は半導体製造技術にも適用され、ダマシンプロセスやシリコン貫通電極（ＴＳＶ：Ｔｈｒｏｕｇｈ  Ｓｉｌｉｃｏｎ  Ｖｉａ）と呼ばれる技術が登場し、ビアを電解銅めっきで充填させて三次元的に配線構造を形成することが可能となってきている。【０００４】
微小孔や微小凹部の充填用の電解銅めっき液は、複数の添加剤を含有させ、それらの濃度バランスを最適にコントロールすることでビアを充填しているが、数μｍ程度のマクロボイドがなく充填できたとしても、添加剤の副作用としてｎｍオーダーのマイクロボイドが残留するという問題があった。銅は融点がそれほど高くない金属であり（１０８３℃）、電解銅めっき後の室温放置においても再結晶が起こることは良く知られている。この再結晶過程においてｎｍオーダーのマイクロボイドが凝集した結果、マクロなボイドを形成してしまうという問題があった。
例えば、非特許文献１には、添加剤であるポリエチレングリコール（ＰＥＧ）が銅皮膜中に一部取り込まれ、銅皮膜中にｎｍオーダーのマイクロボイドが生じ、銅の再結晶過程において、室温放置により、直径７０ｎｍに達する大きなボイドを形成することが記載されている。【０００５】
従って、電解銅めっき液を使用した銅充填方法はこのような課題を潜在的に抱えていることになり、配線の更なる微細化が進んだ際にはマイクロボイド凝集に伴うボイド成長やボイド移動により、配線信頼性の低下が顕在化するおそれがある。【０００６】
そこで、めっき添加剤起因のマイクロボイドが残留したとしても、室温再結晶が起こりにくい高融点金属、特に電子部品の下地めっきとして一般的なニッケル（融点：１４５５℃）で微小孔や微小凹部を充填することができれば、ボイドの凝集が起きず信頼性の高い配線になり得ると本発明者は推測した。【０００７】
電解ニッケルめっきで凹部を充填する試みも検討はされている。
非特許文献２では、電解ニッケルめっき液に、様々な添加剤を加えた場合のトレンチ内の充填性を検討し、チオ尿素を添加することで微小凹部（トレンチ）が充填されるとしている。
しかしながら、本発明者らの追試（後述の実施例）によると、非特許文献２に記載の電解ニッケルめっき液での充填性は未だ不十分でありボイドの発生を抑制できず、また、析出物にクラックが入り、構造体として不良であることが判明した。【０００８】
電子回路の微細化は、益々進行しており、かかる公知技術では、微小孔・微小凹部の充填性が不十分であり、ボイド等の欠陥やクラック等が発生しないニッケル充填方法の開発が望まれていた。
【先行技術文献】
【非特許文献】
【０００９】
【非特許文献１】表面技術 Vol.52, No.1, pp.34-38(2001)
【非特許文献２】エレクトロニクス実装学会誌, Vol.17, No.2, pp.143-148(2014)
【発明の概要】
【発明が解決しようとする課題】
【００１０】
本発明は上記背景技術に鑑みてなされたものであり、その課題は、電子回路部品内の微小孔や微小凹部をニッケル又はニッケル合金で充填するに際し、ボイドやシーム等の欠陥を発生させることなく充填することのできる電解ニッケル（合金）めっき液を提供することにあり、また、かかる電解ニッケル（合金）めっき液を用いたニッケル又はニッケル合金めっき充填方法や、微小三次元構造体の製造方法を提供することにある。
また、本発明の課題は、２個以上の電子部品同士を重ねた際に生じる微小間隙部を充填することができ、電子部品同士を強固に接合することのできる電解ニッケル（合金）めっき液や、それを使用した電子部品接合体の製造方法を提供することにある。
【課題を解決するための手段】
【００１１】
本発明者は、上記の課題を解決すべく鋭意検討を重ねた結果、特定のＮ置換ピリジニウム化合物を含有させた電解ニッケルめっき液を使用して電解めっきすることによって、微小孔や微小凹部内に、ボイド等の欠陥を発生させることなくニッケルを充填することができることを見出し、本発明を完成するに至った。【００１２】
すなわち、本発明は、ニッケル塩と、ｐＨ緩衝剤と、下記一般式（Ａ）で表されるＮ置換ピリジニウム化合物を含有することを特徴とする電解ニッケルめっき液又は電解ニッケル合金めっき液を提供するものである。【００１３】
【化１】
2018097184.tif 000003
【００１４】
［一般式（Ａ）において、−Ｒ１は、炭素数１〜６のアルキル基、アルキルアミノ基若しくはシアノアルキル基、アミノ基（−ＮＨ２）又はシアノ基である。−Ｒ２は、水素原子、炭素数１〜６のアルキル基若しくはヒドロキシアルキル基、ビニル基、メトキシカルボニル基（−ＣＯ−Ｏ−ＣＨ３）、カルバモイル基（−ＣＯ−ＮＨ２）、ジメチルカルバモイルオキシ基（−Ｏ−ＣＯ−Ｎ（ＣＨ３）２）又はアルドキシム基（−ＣＨ＝ＮＯＨ）である。Ｘ−は任意の陰イオンである。］【００１５】
また、本発明は、ニッケル塩と、ｐＨ緩衝剤と、下記一般式（Ｂ）で表されるＮ置換ピリジニウム化合物を含有することを特徴とする電解ニッケルめっき液又は電解ニッケル合金めっき液を提供するものである。【００１６】
【化２】
2018097184.tif 000004
【００１７】
［一般式（Ｂ）において、−Ｒ３は、水素原子又はヒドロキシル基（−ＯＨ）である。−Ｒ４は、水素原子、炭素数１〜６のアルキル基、ビニル基又はカルバモイル基（−ＣＯ−ＮＨ２）である。ｍは０、１又は２である。］【００１８】
また、本発明は、上記の電解ニッケルめっき液又は電解ニッケル合金めっき液を使用して電解めっきを行うことを特徴とするニッケル析出物又はニッケル合金析出物の製造方法を提供するものである。【００１９】
また、本発明は、上記の電解ニッケルめっき液又は電解ニッケル合金めっき液を使用して電解めっきを行うことを特徴とする、微小孔又は微小凹部にニッケル析出物又はニッケル合金析出物が充填されている電子部品の製造方法を提供するものである。【００２０】
また、本発明は、電子部品内に形成された微小孔又は微小凹部の表面に予め電解めっき用シード層を施した後、該電子部品を上記の電解ニッケルめっき液又は電解ニッケル合金めっき液に浸漬し、外部電源を使用して電解めっきをすることを特徴とする、微小孔又は微小凹部にニッケル析出物又はニッケル合金析出物が充填されている電子部品の製造方法を提供するものである。【００２１】
また、本発明は、上記の製造方法により、微小孔又は微小凹部にめっき充填する工程を含むことを特徴とする微小三次元構造体の製造方法を提供するものである。【００２２】
また、本発明は、２個以上の電子部品を重ねて、電子部品同士の間に微小間隙部が形成された状態で、該２個以上の電子部品を上記の電解ニッケルめっき液又は電解ニッケル合金めっき液に浸漬し、外部電源を使用して電解めっきすることで該微小間隙部を充填することを特徴とする電子部品接合体の製造方法を提供するものである。【００２３】
また、本発明は、２個以上の電子部品がニッケル又はニッケル合金により接合されている電子部品接合体であって、電子部品同士の間に形成された微小間隙部付近には、他の部位よりも多くのニッケル又はニッケル合金が析出していることを特徴とする電子部品接合体を提供するものである。【００２４】
また、本発明は、ニッケル又はニッケル合金で構成されている電子部品接合用端子であって、厚さ１ｍｍ以下の基材の中に、該基材の基材面に対して略垂直方向に該基材を貫通しないように埋め込まれたプラグ部と、該プラグ部の外径よりも大きい外径を持ち該プラグ部と当接しているキャップ部とを備え、該キャップ部の外径は２００μｍ以下であり、該キャップ部は該基材の基材面より突出した形状となっていることを特徴とする片面の電子部品接合用端子を提供するものである。【００２５】
また、本発明は、ニッケル又はニッケル合金で構成されている電子部品接合用端子であって、厚さ１ｍｍ以下の基材の中に、該基材の基材面に対して略垂直方向に該基材を貫通するように埋め込まれたプラグ部と、該プラグ部の外径よりも大きい外径を持ち該プラグ部の両端とそれぞれ当接している２つのキャップ部とを備え、２つのキャップ部の外径は何れも２００μｍ以下であり、２つのキャップ部は該基材のそれぞれの基材面より突出した形状となっていることを特徴とする両面の電子部品接合用端子を提供するものである。【００２６】
また、本発明は、ニッケル又はニッケル合金で構成されている電子部品接合用端子であって、厚さ１ｍｍ以下の基材の中に、該基材の基材面に対して略垂直方向に該基材を貫通しないように埋め込まれたプラグ部からなり、該プラグ部の外径は１００μｍ以下であることを特徴とする片面の電子部品接合用端子を提供するものである。【００２７】
また、本発明は、ニッケル又はニッケル合金で構成されている電子部品接合用端子であって、厚さ１ｍｍ以下の基材の中に、該基材の基材面に対して略垂直方向に該基材を貫通するように埋め込まれたプラグ部からなり、該プラグ部の外径は１００μｍ以下であることを特徴とする両面の電子部品接合用端子を提供するものである。
【発明の効果】
【００２８】
本発明によれば、ニッケルめっき又はニッケル合金めっきを使用することにより、電子回路部品内の微小孔又は微小凹部を、ボイドやシーム等の欠陥を発生させることなく充填することができる。【００２９】
本発明では、融点が高く、室温再結晶が起こりにくいニッケルで微小孔や微小凹部を充填できるので、配線の更なる微細化が進んでも、ボイドの凝集に伴う不具合が起こりにくく、微細化が進んでいる三次元配線形成や三次元ＭＥＭＳ（Micro Electro Mechanical Systems）部品等に広く応用することができる。【００３０】
また、本発明では、微小部分にニッケルを析出させることができるので、電子部品同士を重ねた際に生じる微小間隙部のニッケル析出量を多くすることができ、電子部品同士を強固に接合することができる。
【図面の簡単な説明】
【００３１】
【図１】実施例で使用した評価用プリント基板の被めっき部周辺の断面を示す模式図である。
【図２】実施例で使用した評価用プリント基板の表面の配線パターンの写真である。
【図３】実施例で使用した評価用電子部品（銅線と銅板）の接合前の断面を示す模式図である。
【図４】めっき充填後の基板断面の顕微鏡写真である（実施例１）。
【図５】めっき充填後の基板断面の顕微鏡写真である（実施例２）。
【図６】めっき充填後の基板断面の顕微鏡写真である（実施例３）。
【図７】めっき充填後の基板断面の顕微鏡写真である（実施例４）。
【図８】めっき充填後の基板断面の顕微鏡写真である（実施例５）。
【図９】めっき充填後の基板断面の顕微鏡写真である（実施例６）。
【図１０】めっき充填後の基板断面の顕微鏡写真である（比較例１）。
【図１１】めっき充填後の基板断面の顕微鏡写真である（比較例２）。
【図１２】めっき充填後の基板断面の顕微鏡写真である（比較例３）。
【図１３】めっき充填後の銅線と銅板の断面の顕微鏡写真である（実施例７）。
【図１４】めっき充填後の銅線と銅板の断面の顕微鏡写真である（実施例８）。
【図１５】めっき充填後の銅線と銅板の断面の顕微鏡写真である（比較例４）。
【図１６】本発明の方法で微小孔又は微小凹部にニッケル（合金）析出物を充填する際の基材断面の模式図である。
【図１７】本発明の片面の電子部品接合用端子の一例を示す模式図である。
【図１８】本発明の両面の電子部品接合用端子の一例を示す模式図である。
【図１９】本発明の片面の電子部品接合用端子の一例を示す模式図である。
【図２０】本発明の両面の電子部品接合用端子の一例を示す模式図である。
【発明を実施するための形態】
【００３２】
以下、本発明について説明するが、本発明は以下の実施の形態に限定されるものではなく、任意に変形して実施することができる。
【００３３】
＜電解ニッケル（合金）めっき液＞
本発明の電解ニッケル（合金）めっき液（以下、単に「本発明のめっき液」と略記する場合がある。）は、ニッケル塩と、ｐＨ緩衝剤と、下記一般式（Ａ）又は下記一般式（Ｂ）で表されるＮ置換ピリジニウム化合物を含有する。
【００３４】
【化３】
2018097184.tif 000005
【００３５】
［一般式（Ａ）において、−Ｒ１は、炭素数１〜６のアルキル基、アルキルアミノ基若しくはシアノアルキル基、アミノ基（−ＮＨ２）又はシアノ基である。−Ｒ２は、水素原子、炭素数１〜６のアルキル基若しくはヒドロキシアルキル基、ビニル基、メトキシカルボニル基（−ＣＯ−Ｏ−ＣＨ３）、カルバモイル基（−ＣＯ−ＮＨ２）、ジメチルカルバモイルオキシ基（−Ｏ−ＣＯ−Ｎ（ＣＨ３）２）又はアルドキシム基（−ＣＨ＝ＮＯＨ）である。Ｘ−は任意の陰イオンである。］
【００３６】
【化４】
2018097184.tif 000006
【００３７】
［一般式（Ｂ）において、−Ｒ３は、水素原子又はヒドロキシル基（−ＯＨ）である。−Ｒ４は、水素原子、炭素数１〜６のアルキル基、ビニル基又はカルバモイル基（−ＣＯ−ＮＨ２）である。ｍは０、１又は２である。］
【００３８】
本発明のめっき液に含有させるニッケル塩としては、水溶性や充填性の観点から、硫酸ニッケル、スルファミン酸ニッケル、塩化ニッケル、臭化ニッケル、炭酸ニッケル、硝酸ニッケル、ギ酸ニッケル、酢酸ニッケル、クエン酸ニッケル、ホウフッ化ニッケル等が挙げられるが、これらに限定されるものではない。
これらは、１種単独で用いてもよいし、２種以上を混合して用いてもよい。
【００３９】
上記ニッケル塩の合計含有量は、ニッケルイオンとして、１０ｇ／Ｌ以上１８０ｇ／Ｌ以下が好ましく、５０ｇ／Ｌ以上１３０ｇ／Ｌ以下が特に好ましい。
上記範囲内であると、ニッケルの析出速度を十分にすることができ、また、ボイドを発生することなく微小孔や微小凹部を充填することができる。
【００４０】
本発明のめっき液に含有させるｐＨ緩衝剤としては、ホウ酸、メタホウ酸、酢酸、酒石酸、クエン酸や、それらの塩等が挙げられるが、これらに限定されるものではない。
これらは、１種単独で用いてもよいし、２種以上を混合して用いてもよい。
【００４１】
ｐＨ緩衝剤の合計含有量は、１ｇ／Ｌ以上１００ｇ／Ｌ以下が好ましく、５ｇ／Ｌ以上５０ｇ／Ｌ以下が特に好ましい。
上記範囲内であると、上記一般式（Ａ）又は一般式（Ｂ）で表されるＮ置換ピリジニウム化合物（以下、「特定Ｎ置換ピリジニウム化合物」という場合がある。）の作用を阻害しにくく、本発明の効果が保たれる。
【００４２】
本発明のめっき液は、特定Ｎ置換ピリジニウム化合物を含有する。
特定Ｎ置換ピリジニウム化合物の作用により、本発明のめっき液は、微小孔や微小凹部をボイドの発生なく充填することができる。
【００４３】
上記一般式（Ａ）及び上記一般式（Ｂ）のＲ１、Ｒ２、Ｒ４が、炭素数１〜６のアルキル基、アルキルアミノ基、シアノアルキル基又はヒドロキシアルキル基である場合は、該Ｒ１、Ｒ２、Ｒ４は互いに異なっていてもよい。また、Ｒ１、Ｒ２、Ｒ４の炭素数は、１〜４が好ましく、１〜３がより好ましく、１又は２が特に好ましい。
【００４４】
上記一般式（Ａ）において、−Ｒ１の具体例としては、−ＣＨ３、−ＣＨ２ＣＨ３、−ＣＨ２ＣＮ等が挙げられる。
−Ｒ２の具体例としては、−Ｈ、−ＣＨ３、−Ｃ２Ｈ５、−ＣＨ２ＯＨ、−ＣＨ＝ＣＨ２、−ＣＯＮＨ２、−ＣＨ＝ＮＯＨ等が挙げられる。
Ｘ−の具体例としては、ハロゲン化物イオン（塩化物イオン、臭化物イオン、ヨウ化物イオン）等が挙げられる。
【００４５】
上記一般式（Ａ）で表される特定Ｎ置換ピリジニウム化合物の具体例としては、１−メチルピリジニウム、１−エチルピリジニウム、１−プロピルピリジニウム、１−ブチルピリジニウム、１−ペンチルピリジニウム、１−ヘキシルピリジニウム、１−エチル−３−（ヒドロキシメチル）ピリジニウム、１−エチル−４−（メトキシカルボニル）ピリジニウム、１−ブチル−４−メチルピリジニウム、１−ブチル−３−メチルピリジニウム、１−メチルピリジニウム−２−アルドキシム、３−カルバモイル−１−メチルピリジニウム、３−（ジメチルカルバモイルオキシ）−１−メチルピリジニウム（ピリドスチグミン）、１−（シアノメチル）ピリジニウム等のハロゲン化物（塩化物、臭化物、ヨウ化物）等が挙げられる。
【００４６】
上記一般式（Ｂ）において、−Ｒ４の具体例としては、−Ｒ２と同様のものが挙げられる。
【００４７】
上記一般式（Ｂ）で表される特定Ｎ置換ピリジニウム化合物の具体例としては、１−（３−スルホナトプロピル）ピリジニウム、１−（２−スルホナトエチル）ピリジニウム、１−（４−スルホナトブチル）ピリジニウム、２−ビニル−１−（３−スルホナトプロピル）ピリジニウム、３−ビニル−１−（３−スルホナトプロピル）ピリジニウム、４−ビニル−１−（３−スルホナトプロピル）ピリジニウム、２−メチル−１−（３−スルホナトプロピル）ピリジニウム、３−メチル−１−（３−スルホナトプロピル）ピリジニウム、４−メチル−１−（３−スルホナトプロピル）ピリジニウム、２−エチル−１−（３−スルホナトプロピル）ピリジニウム、３−エチル−１−（３−スルホナトプロピル）ピリジニウム、４−エチル−１−（３−スルホナトプロピル）ピリジニウム、２−ビニル−１−（４−スルホナトブチル）ピリジニウム、３−ビニル−１−（４−スルホナトブチル）ピリジニウム、４−ビニル−１−（４−スルホナトブチル）ピリジニウム、２−メチル−１−（４−スルホナトブチル）ピリジニウム、３−メチル−１−（４−スルホナトブチル）ピリジニウム、４−メチル−１−（４−スルホナトブチル）ピリジニウム、２−エチル−１−（４−スルホナトブチル）ピリジニウム、３−エチル−１−（４−スルホナトブチル）ピリジニウム、４−エチル−１−（４−スルホナトブチル）ピリジニウム、４−tert−ブチル−１−（３−スルホナトプロピル）ピリジニウム、２，６−ジメチル−１−（３−スルホナトプロピル）ピリジニウム、３−（アミノカルボニル）−１−（３−スルホナトプロピル）ピリジニウム、１−（２−ヒドロキシ−３−スルホナトプロピル）ピリジニウム、２−ビニル−１−（２−ヒドロキシ−３−スルホナトプロピル）ピリジニウム、３−ビニル−１−（２−ヒドロキシ−３−スルホナトプロピル）ピリジニウム、４−ビニル−１−（２−ヒドロキシ−３−スルホナトプロピル）ピリジニウム、２−メチル−１−（２−ヒドロキシ−３−スルホナトプロピル）ピリジニウム、３−メチル−１−（２−ヒドロキシ−３−スルホナトプロピル）ピリジニウム、４−メチル−１−（２−ヒドロキシ−３−スルホナトプロピル）ピリジニウム、２−エチル−１−（２−ヒドロキシ−３−スルホナトプロピル）ピリジニウム、３−エチル−１−（２−ヒドロキシ−３−スルホナトプロピル）ピリジニウム、４−エチル−１−（２−ヒドロキシ−３−スルホナトプロピル）ピリジニウム等が挙げられる。
【００４８】
「１−（３−スルホナトプロピル）ピリジニウム」は、一般式（Ｂ）において、−Ｒ３が水素原子、−Ｒ４が水素原子、ｍが１の化合物であり、「１−（３−スルホプロピル）ピリジニウムヒドロキシド分子内塩」、「１−（３−スルホプロピル）ピリジニウム」、「ＰＰＳ」等の別名がある。
「２−ビニル−１−（３−スルホナトプロピル）ピリジニウム」は、一般式（Ｂ）において、−Ｒ３が水素原子、−Ｒ４がオルト位に結合したビニル基、ｍが１の化合物であり、「１−（３−スルホプロピル）−２−ビニルピリジニウムヒドロキシド分子内塩」、「１−（３−スルホプロピル）−２−ビニルピリジニウムベタイン」、「ＰＰＶ」等の別名がある。
「１−（２−ヒドロキシ−３−スルホナトプロピル）ピリジニウム」は、一般式（Ｂ）において、−Ｒ３がヒドロキシル基、−Ｒ４が水素原子、ｍが１の化合物であり、「１−（２−ヒドロキシ−３−スルホナトプロピル）ピリジニウムヒドロキシド分子内塩」、「１−（２−ヒドロキシ−３−スルホプロピル）ピリジニウムベタイン」、「ＰＰＳＯＨ」等の別名がある。
【００４９】
特定Ｎ置換ピリジニウム化合物は、１種単独で用いてもよいし、２種以上を混合して用いてもよい。
また、本発明のめっき液における特定Ｎ置換ピリジニウム化合物の合計含有量は、０．０１ｇ／Ｌ以上１００ｇ／Ｌ以下が好ましく、０．１ｇ／Ｌ以上１０ｇ／Ｌ以下が特に好ましい。
上記範囲内であると、微小孔や微小凹部の外部のニッケル析出量を多くすることができ、微小孔や微小凹部にボイドを発生させることなく充填することができる。
【００５０】
本発明のめっき液が、電解ニッケル合金めっき液である場合、ニッケルとの合金用の金属イオンについては、例えば、タングステン、モリブデン、コバルト、マンガン、鉄、亜鉛、錫、銅、パラジウム、金等が挙げられる。これらの金属源としては、公知の化合物を使用できる。
また、金属ではないものの、ニッケル又はニッケル合金皮膜に、炭素、硫黄、窒素、リン、ホウ素、塩素、臭素等を含有してもよい。
【００５１】
本発明のめっき液には、本発明の効果を阻害しない範囲内で、ピット防止剤、１次光沢剤、２次光沢剤、界面活性剤等を必要に応じて添加することができる。
【００５２】
本発明のめっき液は、電子回路部品内に形成された微小孔又は微小凹部の充填用として使用するのに特に適しているが、通常のニッケル（合金）析出物の製造用にも使用することができる。
すなわち、本発明は、上記の電解ニッケルめっき液又は電解ニッケル合金めっき液を使用して電解めっきを行うことを特徴とするニッケル析出物又はニッケル合金析出物の製造方法にも関する。
【００５３】
後述の実施例のように、本発明のめっき液により、微小孔や微小凹部を充填した場合、微小孔や微小凹部の内部の析出量が、微小孔や微小凹部の外部の析出量よりも多くなり、微小孔や微小凹部にニッケル（又はニッケル合金）を十分に埋め込むことができる。また、微小孔や微小凹部の内部にボイド（穴）やシーム（溝）が発生しにくい。
このため、ニッケルの融点の高さも相俟って、本発明のめっき液により微小孔や微小凹部を充填した電子回路部品は、高い信頼性を持つことが期待される。
【００５４】
＜ニッケル（合金）充填電子部品の製造方法・微小三次元構造体の製造方法＞
本発明は、前記の電解ニッケルめっき液又は電解ニッケル合金めっき液を使用して電解めっきを行うことを特徴とする、微小孔又は微小凹部にニッケル析出物又はニッケル合金析出物が充填されている電子部品の製造方法（すなわち、ニッケル析出物又はニッケル合金析出物の充填方法）にも関する。
また、本発明は、電子部品内に形成された微小孔又は微小凹部の表面に予め電解めっき用シード層を施した後、該電子部品を前記の電解ニッケル（合金）めっき液に浸漬し、外部電源を使用して電解めっきをすることを特徴とする、微小孔又は微小凹部にニッケル析出物又はニッケル合金析出物が充填されている電子部品の製造方法でもある。
更に、本発明は、上記製造方法により微小孔又は微小凹部にめっき充填する工程を含むことを特徴とする微小三次元構造体の製造方法でもある。
【００５５】
「微小孔又は微小凹部」とは、半導体やプリント基板等の電子回路部品内に形成されたビア、スルーホール、トレンチ等の微小な窪んだ部分であり、電解めっき等により、金属を充填されることにより、配線部として機能する部分をいい、上から見た形状は限定されない。また、「微小孔」に関しては、貫通していてもいなくてもよい。
【００５６】
本発明を実施するには、電子回路部品内の被めっき基板上に、微小孔や微小凹部を形成することが必要である。
【００５７】
被めっき基材に特に制限はなく、具体的には電子回路部品として多用されるガラスエポキシ材、ＢＴ（Bismaleimide-Triazine）レジン材、ポリプロピレン材、ポリイミド材、セラミック材、シリコン材、金属材、ガラス材等が挙げられる。
【００５８】
被めっき基材に微小孔や微小凹部を形成する方法に制限はなく、公知の方法が適宜使用できる。例えば、レーザー加工やイオンエッチングによる方法が挙げられ、開口部が１００μｍ以下、アスペクト比が０．５以上の深さで微小凹部を形成させることができる。
その後必要に応じてフォトレジスト等で被めっき基材表面にパターンを形成させる。
【００５９】
微小凹部を形成した被めっき基材が絶縁基材の場合には、基材表面と微小凹部の内表面に電解めっき用シード層を形成させる。シード層の形成方法に制限はないが、具体的にはスパッタリングによる金属堆積や無電解めっき法等が挙げられる。
シード層を構成する金属としては特に制限はなく、銅、ニッケル、パラジウム等が例示できる。
【００６０】
電解めっき用シード層を形成した後に、本発明の電解ニッケル（合金）めっき液に被めっき基材を浸漬し、外部電源を用いて電解ニッケル（合金）めっきを実施し、微小孔や微小凹部に、ニッケル又はニッケル合金を充填する。
なお、シード層形成後に一度乾燥した被めっき基材にめっきする場合は、常法に従って脱脂、酸洗浄を行った後に、本発明のめっき液を用いて電解めっきすればよい。
【００６１】
ここで、微小孔や微小凹部の「充填」とは、大きなボイド（穴）を生じることなく微小孔や微小凹部を埋め込むことを意味するが、微小孔や微小凹部が完全には埋まっていない場合（例えば、図１６（ｂ）や図１９（ｃ）等に示すように、微小孔や微小凹部にニッケル（合金）が析出しているものの、窪んでいる部分が存在する場合）や、微小孔や微小凹部の外側の周縁部にまでニッケル又はニッケル合金が析出する場合（図１６（ａ）等の場合）も「充填」に含まれる。
【００６２】
本発明の充填方法では、外部電源を使用して電解めっきする際に、微小孔又は微小凹部３０内部の最小めっき断面膜厚（図１６におけるＸ２）が、微小孔又は微小凹部３０の外側の周縁部３１のめっき最大断面膜厚（図１６におけるＸ１）よりも大きくなるようにすることが可能である。
すなわち、本発明の充填方法では、微小孔又は微小凹部３０内部において、ニッケル（合金）の析出量を多くすることが可能である。
【００６３】
本発明の充填方法で、微小孔又は微小凹部３０内部にニッケル（合金）を充填する際には、図１６（ａ）に示すように、微小孔又は微小凹部３０が完全にニッケル（合金）で埋まっていてもよいし、図１６（ｂ）に示すように、一部埋まっていなくても（逆凸型の形状となっていても）よい。
【００６４】
本発明のニッケル又はニッケル合金めっき充填方法により、微小孔又は微小凹部にめっき充填する工程を含む方法により、微小孔や微小凹部がニッケル又はニッケル合金で充填された微小三次元回路配線又は微小三次元構造体を製造することができる。
【００６５】
めっき温度は、３０℃以上が好ましく、４０℃以上が特に好ましい。また、７０℃以下が好ましく、６０℃以下が特に好ましい。
上記範囲内であると、微小孔や微小凹部の充填性に優れ、コスト的にも有利である。
【００６６】
めっきの際の電流密度は、０．１Ａ／ｄｍ２以上が好ましく、１Ａ／ｄｍ２以上が特に好ましい。また、１０Ａ／ｄｍ２以下が好ましく、５Ａ／ｄｍ２以下が特に好ましい。
上記範囲内であると、微小孔や微小凹部の充填性に優れ、コスト的にも有利である。
【００６７】
また、電流密度は、めっき充填中に常に一定にしてもよいし、一定でなくてもよい（例えば、初期の電流密度を低くし、徐々に電流密度を上げていく；パルス電流とする；等）。
電流密度は、めっき充填中に常に一定（又は、めっき充填中の大半の時間において一定）とした方が、ボイドを生ずることなく充填しやすく、好ましい。
【００６８】
めっき時間は、５分以上が好ましく、１０分以上が特に好ましい。また、３６０分以下が好ましく、６０分以下が特に好ましい。
上記範囲内であると、微小孔や微小凹部の充填性に優れ、コスト的にも有利である。
【００６９】
＜電子部品接合体及びその製造方法＞
本発明は、２個以上の電子部品を重ねて、電子部品同士の間に微小間隙部が形成された状態で、該２個以上の電子部品を前記の電解ニッケル（合金）めっき液に浸漬し、外部電源を使用して電解めっきすることで該微小間隙部を充填することを特徴とする電子部品接合体の製造方法でもある。
【００７０】
「電子部品」とは、電子回路上に表面実装される部品をいう。「電子部品接合体」とは、２個以上の電子部品が接合して一体となったものをいう。
【００７１】
電子部品表面をめっきし、複数の電子部品を接合する（電子部品接合体を作製する）場合、均一にめっき成長してしまうと、電子部品同士の間の微小間隙部付近において、強度が不十分となり、不具合を生じる場合がある。
【００７２】
本発明の電解ニッケル（合金）めっき液によってめっきした場合、このような微小間隙部付近において、ニッケル又はニッケル合金の析出量が多くなる。
すなわち、本発明によれば、２個以上の電子部品がニッケル又はニッケル合金により接合されている電子部品接合体であって、電子部品同士の間に形成された微小間隙部付近には、他の部位よりも多くのニッケル又はニッケル合金が析出していることを特徴とする電子部品接合体を得ることができる。
【００７３】
本発明の電子部品接合体は、微小間隙部付近において、ニッケル又はニッケル合金の析出量が多いので、電子部品同士の接合部分において、十分な強度を有し、信頼性が高い。
【００７４】
本発明により、電子部品接合体を製造する際のめっき温度は、３０℃以上が好ましく、４０℃以上が特に好ましい。また、７０℃以下が好ましく、６０℃以下が特に好ましい。
上記範囲内であると、微小間隙部付近のニッケル又はニッケル合金の析出量が十分になり、接合強度が向上しやすい。
【００７５】
本発明により、電子部品接合体を製造する際の電流密度は、０．１Ａ／ｄｍ２以上が好ましく、１Ａ／ｄｍ２以上が特に好ましい。また、１０Ａ／ｄｍ２以下が好ましく、５Ａ／ｄｍ２以下が特に好ましい。
上記範囲内であると、微小間隙部付近のニッケル又はニッケル合金の析出量が十分になり、接合強度が向上しやすい。
【００７６】
また、電流密度は、めっき充填中に常に一定にしてもよいし、一定でなくてもよい（例えば、初期の電流密度を低くし、徐々に電流密度を上げていく；パルス電流とする；等）。
電流密度は、めっき充填中に常に一定（又は、めっき充填中の大半の時間において一定）とした方が、接合強度の点から好ましい。
【００７７】
めっき時間は、５分以上が好ましく、１０分以上が特に好ましい。また、３６０分以下が好ましく、６０分以下が特に好ましい。
上記範囲内であると、接合強度に優れ、コスト的にも有利である。
【００７８】
＜電子部品接合用端子＞
本発明は、微小孔や微小凹部を有する基材の中に、基材１１の基材面に対して略垂直方向（６０°〜９０°方向）に埋め込まれた、ボイド（穴）の少ない電子部品接合用端子にも関する。
【００７９】
本発明の電子部品接合用端子４０は、ニッケル又はニッケル合金で構成されている。前記した本発明の電解ニッケル（合金）めっき液を用いることにより、本発明の電子部品接合用端子を形成しやすい。
【００８０】
本発明の電子部品接合用端子４０は、厚さ１ｍｍ以下の基材１１の中に埋め込まれている。
電子部品接合用端子４０は、図１７や図１９に示すような片面の（基材１１を貫通しない）電子部品接合用端子であってもよいし、図１８や図２０に示すような両面の（基材１１を貫通する）電子部品接合用端子であってもよい。
【００８１】
図１７に示すのは、基材１１の基材面に対して略垂直方向に基材１１を貫通しないように埋め込まれたプラグ部４１と、プラグ部４１と当接しているキャップ部４２とを備えた片面の電子部品接合用端子４０である。
キャップ部４２は、基材１１の基材面より突出した形状となっており、その外径はプラグ部４１の外径よりも大きく、かつ、２００μｍ以下である。
なお、プラグ部４１やキャップ部４２の基材面に平行な断面は、通常は円形状であるが、円形状でない場合、「外径」とは等面積の円の外径を意味する（以下、図１８〜２０に示す電子部品接合用端子４０においても同様）。
【００８２】
図１８に示すのは、基材１１の基材面に対して略垂直方向に基材１１を貫通するように埋め込まれたプラグ部４１と、プラグ部４１の両端とそれぞれ当接している２つのキャップ部４２とを備えた両面の電子部品接合用端子４０である。
２つのキャップ部４２はそれぞれ、基材１１のそれぞれの基材面より突出した形状となっている。２つのキャップ部４２の外径は何れも、プラグ部４１の外径よりも大きく、かつ、２００μｍ以下である。
【００８３】
図１９に示すのは、基材１１の基材面に対して略垂直方向に基材１１を貫通しないように埋め込まれたプラグ部４１からなる片面の電子部品接合用端子４０である。プラグ部４１の外径は１００μｍ以下である。
プラグ部４１の端部は、図１９（ａ）に示すように基材１１の基材面から突き出ていてもよいし、図１９（ｂ）に示すように基材１１の基材面と同じ高さになっていてもよいし、図１９（ｃ）に示すように基材１１の基材面よりも埋まっていてもよい。
【００８４】
図２０に示すのは、基材１１の基材面に対して略垂直方向に基材１１を貫通するように埋め込まれたプラグ部４１からなる両面の電子部品接合用端子４０である。プラグ部４１の外径は１００μｍ以下である。
プラグ部４１の端部は、図２０（ａ）に示すように基材１１の基材面から突き出ていてもよいし、図２０（ｂ）に示すように基材１１の基材面と同じ高さになっていてもよいし、図２０（ｃ）に示すように基材１１の基材面よりも埋まっていてもよい。
【００８５】
１ｍｍ以下というという厚さの基材の中に埋め込まれた、プラグ部４１の外径１００μｍ以下、又は、キャップ部４２の外径２００μｍ以下というサイズのニッケル（合金）製の電子部品接合用端子を製造するのは、従来の技術では不可能であった。前記した本発明の電解ニッケル（合金）めっき液を使用してめっきを行うことにより、ニッケル（合金）析出物中におけるボイドの発生が抑制され、このようなサイズの電子部品接合用端子を歩留まり良く製造することができる。
【００８６】
本発明の電解ニッケル（合金）めっき液を使用して電子部品接合用端子の製造を行う場合、０．８ｍｍ以下というより薄い基板や、０．５ｍｍ以下という更に薄い基板にも電子部品接合用端子を埋め込みやすい。
また、より外径の小さい７０μｍ以下、更に外径の小さい５０μｍ以下というプラグ部を有する電子部品接合用端子や、より外径の小さい１５０μｍ以下、更に外径の小さい１００μｍ以下というキャップ部を有する電子部品接合用端子を製造しやすい。
【００８７】
電子部品接合用端子４０のプラグ部４１の中には、最大幅が１０μｍよりも大きいボイドが存在しないことが好ましい。
前記した本発明の電解ニッケル（合金）めっき液を用いることにより、このような大きいボイドの無いプラグ部を形成しやすい。
【００８８】
本発明の電解ニッケル（合金）めっき液を使用してめっきを行うことにより上記の電子部品接合用端子を製造する際の好ましい条件（めっき温度、電流密度等）は前記した＜ニッケル（合金）充填電子部品の製造方法・微小三次元構造体の製造方法＞の項で述べた条件とほぼ同じである。
【実施例】
【００８９】
以下に、実施例及び比較例を挙げて本発明を更に具体的に説明するが、本発明は、その要旨を超えない限りこれらの実施例及び比較例に限定されるものではない。【００９０】
［微小凹部の充填］
実施例１〜６、比較例１〜３
微小凹部のモデルとして、アスペクト比０．８８（φ４５μｍ×４０μｍＤ）のレーザービアを有した１２ｍｍ角の評価用プリント基板（日本サーキット株式会社製）を使用した。【００９１】
被めっき部周辺１０の断面図を図１に示す。厚さ０．４ｍｍのＢＴ（Bismaleimide-Triazine）製の基材１１のビアホール形成部分に厚さ１２μｍの銅箔１３を張り付けた上で、厚さ６０μｍのプリプレグタイプのビルドアップ樹脂１２を積層後、レーザーにてφ４５μｍ、深さ４０μｍのブラインドビアホール（以下、単に「ビアホール」又は「ビア」と略記する場合がある。）１４を作成し、基板外表面（ビルドアップ樹脂１２の表面）及びビア１４内壁面に、無電解銅めっきで、シード層１５を約１μｍ形成した。
更に、厚さ２５μｍのドライフィルムレジスト（ＤＦＲ）１６にて、図２に示す配線パターンを形成し、ビア１４を有するパッド（開口部）１７（φ１９０μｍ）を開口させたものを評価用プリント基板１とした。【００９２】
図２において、白色部が銅めっき部で、黒色部がドライフィルムレジスト部である。白色部のうち、配線が接続されている最もサイズの大きい円形部分が図１の円形パッド１７（φ１９０μｍ）に相当する。円形パッド１７の全てに、図１に示した微小凹部であるビアホール１４が形成されている。【００９３】
＜電解ニッケルめっき液の調製＞
スルファミン酸ニッケルを６００ｇ／Ｌ、塩化ニッケルを１０ｇ／Ｌ、ホウ酸を３０ｇ／Ｌとなるように脱イオン水に溶解し、電解ニッケルめっき液を調製した。
上記電解ニッケルめっき液に対し、表１に示す添加剤を、表１に示す添加量となるように添加し、溶解した。
次いで１００ｇ／Ｌのスルファミン酸水溶液を適量加えてｐＨを３．６に調整し、本発明の電解ニッケルめっき液を調製した。【００９４】
【表１】
2018097184.tif 000007
【００９５】
＜電解ニッケルめっきによるビアの充填＞
上記評価用プリント基板１に対して、表２に示す工程で、電解ニッケルめっきを行なった。電解ニッケルめっき工程では、外部電源を使用して電流密度１．０Ａ／ｄｍ２となるようにした。
なお、めっき面積は、ビア１４の側面を含んだ表面積として計算した。【００９６】
【表２】
2018097184.tif 000008
【００９７】
＜めっき充填性評価試験＞
めっき後の基板を研磨用の樹脂に埋没固定後に断面研磨し、金属顕微鏡にてビアの充填具合を観察した。
充填性について、ビアホール内部の析出量がビアホール外部の析出量よりも多い状態で、ビアホール内部にボイド（穴）やシーム（溝）が観測されない場合を「○」、それ以外の場合を「×」とした。
また、ビアホール外部におけるクラック（亀裂）の発生の有無を観測した。
充填性が「○」で、クラックの発生が無い場合を「良好」、それ以外の場合を「不良」と評価した。【００９８】
めっき充填後の基板断面の顕微鏡写真を、図４〜１２に示す。また、評価結果を表３に示す。【００９９】
【表３】
2018097184.tif 000009
【０１００】
実施例１〜６では、析出ニッケル１８の量は、ビアホール外部よりも微小凹部であるビアホールの内部の方が多く、ボイドやシームがなく良好に充填されていた。また、ビアホールの外部にクラックは観察されなかった。【０１０１】
比較例１では、ビアホールの内部と外部で、析出ニッケル１８の量が同程度なコンフォーマルめっき（追従めっき）であり、充填性は不良であった。【０１０２】
比較例２では、ビアの内部に最大幅１４μｍのボイドＶが有り、充填性は不良であった。【０１０３】
比較例３では、ビアの内部にボイドはなく、充填性は良好であるが、析出部が非常に脆く、クラックが発生しており、研磨後にビア上部で析出ニッケル１８の著しい剥離が見られた。従って、微小三次元構造体としては不良であった。【０１０４】
実施例１〜６、比較例１〜３の結果が示すように、一般式（Ａ）又は一般式（Ｂ）で表されるＮ置換ピリジニウム化合物を含有する電解ニッケルめっき液で電解めっきすることにより、電子部品内に形成された微小孔をニッケルで良好に充填することができ、微小三次元構造体を作成することが可能となった。【０１０５】
［電子部品の接合］
実施例７〜８、比較例４
接合される電子部品のモデルとして、銅線（φ０．９ｍｍ）と裏面をマスキングした銅板（２０ｍｍ×２０ｍｍ×０．３ｍｍｔ）を使用した。【０１０６】
図３に示すように、裏面側をマスキング材２２ａによりマスキングした銅板２２を２枚用意し、２枚の銅板２２のマスキングしていない方の面で銅線２１を挟み、治具２３で固定し、銅線２１と銅板２２の間に微小間隙部２４が形成された電子部品サンプル２０を作製した。【０１０７】
＜電解ニッケルめっき液の調製＞
スルファミン酸ニッケルを６００ｇ／Ｌ、塩化ニッケルを１０ｇ／Ｌ、ホウ酸を３０ｇ／Ｌとなるように脱イオン水に溶解し、電解ニッケルめっき液を調製した。
上記電解ニッケルめっき液に対し、表４に示す添加剤を、表４に示す添加量となるように添加し、溶解した。
次いで１００ｇ／Ｌのスルファミン酸水溶液を適量加えてｐＨを３．６に調整し、本発明の電解ニッケルめっき液を調製した。【０１０８】
【表４】
2018097184.tif 000010
【０１０９】
＜電解ニッケルめっきによる銅線と銅板の接合＞
上記電子部品サンプルを銅線２１の線方向とめっき液面が垂直になるよう上記電解ニッケルめっき液に浸漬し、表５に示す工程で、電解ニッケルめっきを行なった。ニッケル陽極は、マスキング材２２ａの外側に各１枚ずつ対向させた。電解ニッケルめっき工程では、外部電源を使用して電流密度１．０Ａ／ｄｍ２となるようにした。
なお、めっき面積は、銅板２２の表面積のみとした。【０１１０】
【表５】
2018097184.tif 000011
【０１１１】
＜接合性評価試験＞
めっき後の電子部品サンプル（接合体）を研磨用の樹脂に埋没固定後に断面研磨し、金属顕微鏡にて銅線２１と銅板２２の接合状態を観察した。
接合性について、銅線２１と銅板２２が接する微小間隙部２４のニッケルめっき厚が他の部分より厚い場合を「○」、それ以外の場合を「×」とした。【０１１２】
めっき充填後の電子部品サンプル（接合体）の断面の顕微鏡写真を、図１３〜１５に示す。また、評価結果を表６に示す。【０１１３】
【表６】
2018097184.tif 000012
【０１１４】
実施例７〜８では、析出ニッケル１８の量は、銅線２１と銅板２２が接する微小間隙部２４が他の部位より多く、より強固に接合されていた。【０１１５】
比較例４では、全ての部位でほぼ均一の厚さのめっきであり、接合性は不良であった。【０１１６】
実施例７〜８、比較例４の結果が示すように、一般式（Ａ）又は一般式（Ｂ）で表されるＮ置換ピリジニウム化合物を含有する電解ニッケルめっき液で電解めっきすることにより、微小部品の接合部位がより厚いニッケルでめっきされ、より強固に接合を行うことが可能となった。
【産業上の利用可能性】
【０１１７】
本発明の特定Ｎ置換ピリジニウム化合物を含有する電解ニッケル（合金）めっき液は、電子回路部品内の微小孔又は微小凹部を信頼性高く充填することができ、また、電子部品同士を強固に接合することができることから、配線の更なる微細化に対応できるため、三次元配線形成や三次元ＭＥＭＳ部品等に広く応用することができる。
【符号の説明】
【０１１８】
１    評価用プリント基板
１０    被めっき部周辺
１１    基材
１２    ビルドアップ樹脂
１３    銅箔
１４    ブラインドビアホール
１５    シード層
１６    ドライフィルムレジスト
１７    パッド
１８    析出ニッケル（合金）
Ｖ    ボイド
２０    電子部品サンプル
２１    銅線
２２    銅板
２２ａ  マスキング材
２３    治具
２４    微小間隙部
３０    微小孔・微小凹部
３１    周縁部
４０    電子部品接合用端子
４１    プラグ部
４２    キャップ部
【図１】
2018097184.tif 000015
【図２】
2018097184.tif 000016
【図３】
2018097184.tif 000017
【図４】
2018097184.tif 000018
【図５】
2018097184.tif 000019
【図６】
2018097184.tif 000020
【図７】
2018097184.tif 000021
【図８】
2018097184.tif 000022
【図９】
2018097184.tif 000023
【図１０】
2018097184.tif 000024
【図１１】
2018097184.tif 000025
【図１２】
2018097184.tif 000026
【図１３】
2018097184.tif 000027
【図１４】
2018097184.tif 000028
【図１５】
2018097184.tif 000029
【図１６】
2018097184.tif 000030
【図１７】
2018097184.tif 000031
【図１８】
2018097184.tif 000032
【図１９】
2018097184.tif 000033
【図２０】
2018097184.tif 000034
【国際調査報告】
2018097184.tif 000035
2018097184.tif 000036
2018097184.tif 000037
2018097184.tif 000038